(57)【要約】【課題】原紙の風合いを維持し、印刷におけるインキ発色性、印刷面の仕上がりに優れた印刷ライナーまたは印刷段ボールの製造方法を提供する。【解決手段】印刷ライナーまたは印刷段ボールの製造方法において、ライナーまたは段ボールの表面の少なくとも一部領域に、水溶性多価金属塩およびカチオン性増粘剤を含有する処理液を塗布した後、印刷を施すことを特徴とする。水溶性多価金属塩の塗布量が０．１５ｇ／ｍ２以上であることが好ましい。【選択図】なし【特許請求の範囲】
【請求項１】
ライナーまたは段ボールの表面の少なくとも一部領域に、水溶性多価金属塩を主成分として含有し、更に水溶性多価金属塩以外のカチオン性化合物を含有する処理液を塗布した後、印刷を施すことを特徴とする印刷ライナーまたは印刷段ボールの製造方法。
【請求項２】
水溶性多価金属塩の塗布量が０．１５ｇ／ｍ２以上である請求項１記載の印刷ライナーまたは印刷段ボールの製造方法。
【請求項３】
水溶性多価金属塩１００質量部に対し、カチオン性化合物を０．２質量部以上含有する処理液を塗布する請求項１または２記載の印刷ライナーまたは印刷段ボールの製造方法。
【請求項４】
カチオン性化合物が、カチオン性ポリアクリルアミド系樹脂である請求項１から３のいずれか一項に記載の印刷ライナーまたは印刷段ボールの製造方法。
【請求項５】
カチオン性化合物が、カチオン性逆相エマルジョンである請求項１から３のいずれか一項に記載の印刷ライナーまたは印刷段ボールの製造方法。
【請求項６】
処理液をフレキソ印刷により塗布する請求項１から５のいずれか一項に記載の印刷ライナーまたは印刷段ボールの製造方法。
【発明の詳細な説明】
【技術分野】
【０００１】
本発明は、印刷ライナーまたは印刷段ボールの製造方法に関する。特に、原紙の風合いを維持し、印刷におけるインキ発色性、印刷面の仕上がりに優れた印刷ライナーまたは印刷段ボールの製造方法に関する。
【背景技術】
【０００２】
印刷ライナーまたは印刷段ボールは、最終的に段ボール箱に加工され、包装、輸送用パッケージとして使用されているが、近年、内容製品の差別化のため、美粧印刷が施され、展示機能を持たせるという要求が多くなり、高い印刷品質が求められるようになってきている。しかしながら、ライナーまたは段ボールに印刷する場合は、平滑性の低さにより印刷品質が問題となっている。
また、茶ライナーに白インキを多量に印刷した上に、他色を印刷するなどして美粧印刷が行われる場合もある。このような印刷方法の場合、茶ライナー表面を白くし、赤や藍など他色インキの仕上がりをよくするために、高価なインキを多量に印刷する必要があるが、インキ付着量を減らした場合でも、白インキ印刷部の白色度が高く、他色インキの仕上がりがよいライナーが求められている。
【０００３】
上記のような印刷の優れたライナーを得る方法として、ライナー表面に無機顔料、バインダー、表面サイズ剤の３つを配合してなる塗布剤を塗布する方法が開示されている（特許文献１）。しかしながら、ライナー表面に無機顔料塗工層を設けることは、ライナーが本来有する非塗工の風合いを損ねるといった問題があった。
一方で、ライナー表面に水溶性表面塗布剤を塗布する方法（特許文献２）、ノニオン系水溶性樹脂と解離性多価金属塩としてカルシウム塩を含む水性塗工剤を塗工または印刷する方法（特許文献３）、ライナーまたは段ボールの表面にカチオン性樹脂を含有する水性組成物を塗布する方法（特許文献４）が開示されている。これらの方法では、ライナーが本来有する非塗工の風合いを損ねるといった問題は生じないものの、印刷におけるインキの発色や印刷面の仕上がりに関して、充分満足できるものが得られず、更なる改善が求められていた。
なお特許文献２には、水溶性表面塗布剤として、ポリビニルアルコール、澱粉、ポリアクリルアミドおよびスチレン‐ブタジエン共重合体からなる群から選択されることが好ましいとされており、例示もされている。
特許文献３には、ノニオン系水溶性樹脂としてセルロース誘導体またはアルキルケテンダイマーを、またカルシウム塩としてギ酸カルシウムをそれぞれ用いるとこが好ましいとされており、例示もされている。
特許文献４には、カチオン性樹脂がポリアミン系樹脂であること、また水性組成物がカチオン性樹脂とポリアクリルアミド系樹脂を含有することが好ましいとされており、例示もされている。
【０００４】
【特許文献１】特開２００５‐８９９３１
【特許文献２】特開２００５‐２００７７３
【特許文献３】特開２００８‐３１５７９
【特許文献４】特開２００７‐３２１３０７
【発明の開示】
【発明が解決しようとする課題】
【０００５】
本発明は、印刷ライナーまたは印刷段ボールの製造方法に関し、原紙の風合いを維持し、印刷におけるインキ発色性、印刷面の仕上がりに優れた印刷ライナーまたは印刷段ボールの製造方法を提供するものである。
【課題を解決するための手段】
【０００６】
本発明者らは、かかる課題を解決するために鋭意研究をおこなった結果、ライナー表面を処理する材料として、多価金属塩が優れる傾向にあることを見つけ出し、更に研究を重ねた結果、多価金属塩を主成分とし、カチオン性化合物を併用した処理液を用いて処理することにより解決できることを見出し、本発明を完成した。
【０００７】
本発明における印刷ライナーまたは印刷段ボールの製造方法は、ライナーまたは段ボールの表面の少なくとも一部領域に、水溶性多価金属塩を主成分として含有し、更に水溶性多価金属塩以外のカチオン性化合物を含有する処理液を塗布した後、印刷を施すことを特徴とする。
前記水溶性多価金属塩の塗布量が０．１５ｇ／ｍ２以上であることが好ましい。
前記水溶性多価金属塩１００質量部に対し、カチオン性化合物を０．２質量部以上含有することが好ましい。
前記カチオン性化合物が、カチオン性ポリアクリルアミド系樹脂であることが好ましい。
前記カチオン性化合物が、カチオン性逆相エマルジョンであることが好ましい。
前記処理液をフレキソ印刷により塗布することが好ましい。
本発明によって製造された印刷ライナーを用いて、段ボールにしてもよい。
【発明の効果】
【０００８】
本発明によって、原紙の風合いを維持し、印刷におけるインキ発色性、印刷面に優れた印刷ライナーまたは印刷段ボールの製造方法を提供することが可能となった。
【発明を実施するための最良の形態】
【０００９】
本発明の印刷ライナーまたは印刷段ボールの製造方法は、ライナーまたは段ボールの表面の少なくとも一部領域に、水溶性多価金属塩およびカチオン性化合物を含有する処理液を塗布した後、印刷を施すことを特徴としたものである。以下、詳細に説明する。
【００１０】
（水溶性多価金属塩）
本発明の印刷ライナーまたは印刷段ボールの製造方法は、水溶性多価金属塩を主成分として含有する処理液を塗布することが重要である。水溶性多価金属塩を用いることにより、インキ発色性が向上する。水溶性多価金属塩が付着している領域に、印刷を行うと、インキ発色性、印刷面の仕上がりに優れる理由は定かではないが、表面に存在する多価金属塩と印刷インクの成分が何らかの結合をし、インク成分の原紙中への浸透を妨げるためでないかと考えられる。水溶性多価金属塩の種類としては、特に限定されるものではない。例えば、アルミニウム、カルシウム、マグネシウム、バリウム、亜鉛等の多価金属の、塩酸塩、硫酸塩、酢酸塩、ギ酸塩等が例示できる。好ましい例としては、ギ酸カルシウム、硫酸亜鉛、硝酸マグネシウム、硫酸アルミニウム（硫酸バンド）などである。これらを水溶性多価金属塩として単独で使用するほかに、２種以上を適宜選択して併用してもよい。中でも、硫酸バンドの使用はインキ発色性が優れるため好ましい。
【００１１】
（カチオン性化合物）
処理液には、水溶性多価金属塩の他に、カチオン性化合物を併用することが重要である。カチオン性化合物の使用は、水溶性多価金属塩の有するインキ発色性を損なうことなく、処理液の塗布適性が改善できる。このため、均質な多価金属塩の塗布が可能となり、優れた印刷を得ることができる。
カチオン性化合物としては、水溶性多価金属塩以外のカチオン性化合物であれば、特に限定されるものではない。例えば、カチオン性に変性した化合物も使用できる。例えば、カチオン性澱粉、カチオン変性ポリビニルアルコール、カチオン化セルロース、カチオン性ポリアクリルアミド系樹脂、アミン類とエピハロヒドリン類とを反応して得られる樹脂（例えばジメチルアミンエピクロロヒドリン樹脂）、カチオン性ビニルモノマーを単独で重合した樹脂（例えばポリジアリルジメチルアンモニウムクロライド、ポリアリルアミン塩）、ポリビニルアミン系樹脂、ポリエチレンイミン系樹脂、ポリアルキレンポリアミド系樹脂、ポリアミドポリ尿素系樹脂等のカチオン性樹脂、カチオン性エマルジョンなどが挙げられる。これらカチオン性化合物は、単独で使用するほかに、２種以上を適宜選択して併用してもよい。前記カチオン性化合物としては、カチオン性ポリアクリルアミド系樹脂、カチオン性逆相エマルジョンが塗布適性の改善効果が高いので好ましい。前記カチオン性化合物は、その種類や、使用する水溶性多価金属塩との組み合わせにより、配合量は調整されるが、目安として水溶性多価金属塩１００質量部に対して、０．２部以上配合することが好ましい。過剰の使用は、水溶性多価金属塩の効果を損なうおそれがあるため、１０００部以下で使用することが好ましく、より好ましくは５００部以下であり、２５０部以下が特に好ましい。また、カチオン性化合物の配合量は、処理液の粘度が、ザーンカップＮｏ．４測定値で５〜２５秒、好ましくは８〜２０秒となるように調節するとよい。
【００１２】
（処理液）
処理液には、水溶性多価金属塩およびカチオン性化合物による効果を損なわない範囲で、必要に応じて、酸化澱粉、エステル化澱粉、冷水可溶性澱粉、酵素変性澱粉等の各種澱粉類、カゼイン、大豆蛋白、合成蛋白等の蛋白類、カルボキシメチルセルロース、メチルセルロース等のセルロース誘導体、ポリビニルアルコールやその変性品等、ポリアクリルアミド系樹脂等、スチレン‐ブタジエン共重合体、メチルメタクリレート‐ブタジエン共重合体等の共役ジエン系重合体ラテックス、アクリル系重合体ラテックス、エチレン‐酢酸ビニル共重合体等のビニル系重合体ラテックス等を使用することが可能であり、これらの中から１種あるいは２種以上を適宜選択して併用することができる。
【００１３】
また、必要に応じて、分散剤、苛性ソーダ、アンモニア水等のｐＨ調整剤、消泡剤、防腐剤、蛍光染料、離型剤、染料、耐水化剤、流動変性剤、増粘保水剤、着色顔料、染料、酸化防止剤、老化防止剤、紫外線吸収剤、撥水剤等の各種助剤を適宜添加することもできる。
他の材料を併用、添加する場合の配合量としては、水溶性多価金属塩１００質量部に対して、１０００質量部以下、より好ましくは５００質量部以下であり、２５０質量部以下が特に好ましい。他の材料の配合量が１０００質量部以上の場合、相対的に水溶性多価金属塩の比率が減るため、所望の効果を得られなくなる恐れがあり好ましくない。
【００１４】
処理液の固形分濃度は、特に限定されるものではなく、前記処理液塗布後の乾燥条件、塗布量、およびその他の要素を勘案して適宜設定することができるが、０．１〜４０質量％であることが好ましく、１〜３０質量％であることが特に好ましい。なお他の材料を併用、添加した場合においても、前述の固形分濃度とすることが好ましい。
【００１５】
処理液の粘度は、特に限定されるものではなく、前記処理液の塗布方式、その他要素を勘案して適宜設定することができるが、ザーンカップＮｏ．４測定値で、５〜２５秒であることが好ましく、８〜２０秒であることが特に好ましい。粘度が５〜２５秒の範囲であれば、ライナー原紙上に均一に塗布することができる。
なお、処理液の粘度の調整方法については、カチオン性化合物の配合量を調整するほかに、固形分濃度の調整、前述した他の材料を適宜配合することにより、調整できる。
【００１６】
処理液の塗布量は、特に限定されるものではなく、原紙のサイズ度、およびその他の要素を勘案して適宜設定することができるが、前記処理液のうち、水溶性多価金属塩の乾燥塗布量が０．１５ｇ／ｍ２以上であると、優れたインキ発色、印刷面を得ることができるため好ましい。塗布量の上限は特に限定するものではないが、過剰の塗布は、得られる効果が飽和するばかりか、印刷面の均一性に対して悪影響を及ぼす場合があるので、水溶性多価金属塩の乾燥塗布量は２．０ｇ／ｍ２以下とすることが好ましく、特に好ましくは、０．１５〜１．５ｇ／ｍ２である。
【００１７】
処理液の塗布方法としては、特に限定されるものではないが、例えばロッドコーター、エアナイフコーター、ブレードコーター、バーコーター、ゲートロールコーター、サイズプレス等のロールコーター、ビルブレードコーター、ベルバパコーター、スプレーコーター、カーテンコーター、カレンダー塗工等の通常の塗工装置、また、グラビア印刷、フレキソ印刷等の印刷機を本発明の効果を損なわない範囲で使用することができる。前記塗布方法としては、フレキソ印刷機を使用することが好ましい。
【００１８】
処理液の塗布方法として塗工機を用いる場合、抄紙機に付属の塗工機であっても、抄紙機から独立した塗工機でおこなってもよいが、生産性の面から抄紙機に付属の塗工機で塗布することが好ましい。
【００１９】
処理液の塗布方法としてフレキソ印刷機を使用する場合は、フレキソ印刷機の仕様として、印刷ユニットの並び方により、スタック型、ライン型、セントラルインプレッション型の３タイプに分けられるが、いずれのタイプも使用することができる。
フレキソ印刷機で前記処理液を塗布する場合は、複数ある印刷ユニットのうち、前記処理液を塗布する印刷ユニットは色インキを供給する前、すなわち紙に最初に塗布する場所に設置するのが好ましいが、特定のインキ部分の発色性をより高めるため、色インキ用ユニットの間に設置することも可能である。
【００２０】
処理液を塗布した後、乾燥工程を通過させることが好ましい。乾燥方法としては、塗布面に冷風または室温の風を当てる方法、熱風ドライヤーを使用して熱風を当てる方法、ＩＲドライヤーを使用して赤外線を照射する方法等が使用できる。
【００２１】
（処理液の塗布領域）
本発明の印刷ライナーまたは印刷段ボールは、ライナーまたは段ボールの少なくとも一部領域に水溶性多価金属塩およびカチオン性化合物を含有する処理液を塗布することが重要である。塗布領域は、ライナーまたは段ボールの表面全域に塗布することも、特定の一部領域に限定して塗布することもできる。特に、本発明の印刷ライナーまたは印刷段ボールの作用効果によると、印刷におけるインキ発色性、印刷面に対して作用するものであるから、印刷インキが付着する領域に限定して前記処理液を塗布することが、省資源、製造コスト削減の観点から好ましい。
【００２２】
（印刷方法）
本発明の印刷ライナーまたは印刷段ボールは、水溶性多価金属塩およびカチオン性化合物を含有する処理液を塗布したあと、印刷が施されるが、印刷の方法としては特に限定されるものではない。例えばオフセット印刷に代表される平版印刷、グラビア印刷に代表される凹版印刷、フレキソ印刷に代表される凸版印刷等のほかにも、スクリーン印刷、インクジェット印刷、トナー印刷等が本発明の効果を損なわない範囲で使用することができるが、特にフレキソ印刷を使用することが好ましい。
なおフレキソ印刷機は、印刷ユニットの並び方により、スタック型、ライン型、セントラルインプレッション型の３タイプに分けられるが、いずれのタイプも使用することができる。
またフレキソインキとしては、アルコール型、コソルベント型、水性型、およびＵＶ硬化型等があげられるが、これらのフレキソインキの中でも水性型が安全性、作業性および経済性の面でも優れており、特に好ましい。
【００２３】
（ライナー原紙製造方法）
本発明の印刷ライナーまたは印刷段ボールに使用されるライナー原紙は、構成するパルプとしては特に限定されるものではなく、例えば化学パルプ、機械パルプ、古紙パルプ等の１種、または２種以上を適宜混合して使用される。さらに２層以上のパルプ層を抄き合せてなる多層構成の原紙を使用することもできる。また、本発明に使用される段ボールについては、前述のライナー原紙を使用したものが用いられる。その他、ライナー原紙、段ボールには必要に応じて、インキ発色性向上、印刷面仕上がりに関しての効果を阻害しない範囲において、サイズ剤、紙力剤、薬品定着剤、濾水剤、填料、染料等を適宜添加することもできる。
【００２４】
ライナー原紙の抄紙方法については、特に限定されるものではなく、湿式抄紙機としては、例えば、丸網式抄紙機、短網式抄紙機、長網式抄紙機、ツインワイヤー式抄紙機等の商業規模の抄紙機を用いることができ、一般的なライナー原紙製造方法である一般的な各種抄紙方法を適宜選択して用いることができる。
本発明の印刷ライナーまたは印刷段ボールに使用されるライナー原紙または段ボールには、ロッドコーター、エアナイフコーター、ブレードコーター、バーコーター、ゲートロールコーター、サイズプレス等のロールコーター、ビルブレードコーター、ベルバパコーター、スプレーコーター、カーテンコーター、カレンダー塗工等の通常の塗工装置、また、グラビア印刷、フレキソ印刷等の印刷機を用いて、原紙の表面処理を行うこともできる。
【００２５】
原紙の表面処理に用いる表面処理剤を構成する材料としては、カオリン、炭酸カルシウム、タルク、二酸化チタン、合成シリカ、水酸化アルミニウム、プラスチックピグメント等の無機および有機顔料、ポリスチレン樹脂、尿素ホルムアルデヒド樹脂等の合成高分子微粒子、スチレン‐ブタジエン系、酢ビ‐アクリル系等の各種ラテックス、ポリビニルアルコール、澱粉、ポリアクリルアミド等の各種表面紙力剤、スチレン系、オレフィン系等の各種表面サイズ剤、増粘剤、消泡剤、耐水化剤、離型剤、防錆剤等の各種助剤、ライナー紙の製造に使用される公知公用の材料を必要に応じて用いることができる。
【００２６】
ライナー原紙については、抄紙した原紙をそのまま本発明の印刷ライナーまたは印刷段ボールに供しても問題はないが、供する前にマシンキャレンダー、ソフトキャレンダー、スーパーキャレンダー、あるいはヤンキードライヤー等を使用して、予め原紙を平滑化処理することもできる。
【００２７】
（段ボール製造方法）
本発明の印刷段ボールに使用される段ボールは、特に限定されないが、一般的には、コルゲーターマシンで、ライナー原紙と中芯紙を貼り合わせた後で、適当な大きさに断裁されたものが用いられる。
【００２８】
（印刷段ボールの製造方法）
本発明の印刷ライナーを用いた段ボールは、一般的には、コルゲーターマシンで、印刷ライナーと中芯紙を貼り合せた後で、適当な大きさに断裁され段ボールとなる。したがって、本発明の印刷段ボールとしては、印刷ライナーを用いた段ボール、および段ボールに直接印刷を施したものが含まれる。また、本発明の印刷ライナーを使用した段ボール上に、さらに印刷が施される場合でも、その効果が損なわれることはなく、優れた印刷品質をもった段ボールを提供できる。
【実施例】
【００２９】
以下に、実施例を挙げて本発明をより具体的に説明するが、勿論、本発明はそれらの範囲に限定されるものではない。なお、例中の「部」、「％」は特に断らない限り、質量部、質量％を示す。
【００３０】
実施例１
（処理液の調成）
ギ酸カルシウム（試薬／キシダ化学社製）１００部、これに対してカチオン性ポリアクリルアミド系樹脂（商品名：ＨＧ５３０４／星光ＰＭＣ社製）を４３部配合、固形分濃度２０％に希釈し、処理液を得た。
（印刷ライナーの作製）
得られた処理液を、茶ライナー原紙（密度：０．８ｇ／ｃｍ３、米坪：１６０ｇ／ｍ２、白色度１５％）に対して、塗布量（固形）が０．４０ｇ／ｍ２になるようにワイヤーバーで塗布、乾燥し、処理液塗布紙を得た。その後、固形分濃度を３５％とした白インキ（商品名：ＨＷ９１３ＡＱＰ６５Ｆ白ＤＭ／東洋インキ社製）を前記処理液塗布紙に対して、塗布量（固形）が６ｇ／ｍ２になるようにワイヤーバーで塗布し、印刷ライナーを得た。
【００３１】
実施例２
処理液として、実施例１のギ酸カルシウムの代わりに硫酸亜鉛（試薬／キシダ化学社製）を用いた以外は、全て実施例１と同じ条件で、処理液および印刷ライナーを得た。
実施例３
処理液として、実施例１のギ酸カルシウムの代わりに硝酸マグネシウム（試薬／キシダ化学社製）を用いた以外は、全て実施例１と同じ条件で、処理液および印刷ライナーを得た。
【００３２】
実施例４
処理液として、実施例１のギ酸カルシウムの代わりに硫酸バンド（商品名：液体硫酸アルミニウム／王子マテリア社製）を用いた以外は、全て実施例１と同じ条件で、処理液および印刷ライナーを得た。
実施例５
処理液として、実施例４のカチオン性ポリアクリルアミド系樹脂の代わりにカチオン性逆相エマルジョン（商品名：ソマレックスＳＸ５０２Ｃ／ソマール社製）を使用し、硫酸バンド１００部に対して０．８部配合した以外は、全て実施例４と同じ条件で、処理液および印刷ライナーを得た。
【００３３】
実施例６
処理液として、実施例４のカチオン性ポリアクリルアミド系樹脂の代わりにカチオン化澱粉（商品名：ピラーＰ３Ｙ／ＰＩＲＡＡＢ  ＳＴＡＲＣＨ  Ｃｏ．Ｌｔｄ製）を用いた以外は、全て実施例４と同じ条件で、処理液および印刷ライナーを得た。
【００３４】
実施例７
実施例４で得られた処理液を、茶ライナー原紙に対して、塗布量（固形）が０．２０ｇ／ｍ２になるようにワイヤーバーで塗布、乾燥した以外は、全て実施例４と同じ条件で、印刷ライナーを得た。
実施例８
処理液として、実施例４のカチオン性ポリアクリルアミド系樹脂の代わりにカチオン性逆相エマルジョン（商品名：ソマレックスＳＸ５０３Ｃ／ソマール社製）を使用し、硫酸バンド１００部に対して０．１部配合した以外は、全て実施例４と同じ条件で、処理液および印刷ライナーを得た。
【００３５】
比較例１
処理液として、水溶性変性ポリアミン系樹脂（商品名：ＤＫ６８５２／星光ＰＭＣ社製）１００部、これに対してカチオン性ポリアクリルアミド系樹脂を１８部配合した以外は、全て実施例１と同じ条件で、処理液および印刷ライナーを得た。
比較例２
処理液として、実施例８のカチオン性逆相エマルジョンの代わりにアニオン性逆相エマルジョン（商品名：ソマレックス５３０／ソマール社製）を使用したが、硫酸バンドとアニオン性逆相エマルジョンの相溶性がなく、処理液を得ることができなかった。
【００３６】
比較例３
処理液として、硫酸バンドを単独使用したほかは、全て実施例１と同じ条件で、処理液および印刷ライナーを得た。
【００３７】
比較例４
処理液を塗布しなかったこと以外は、全て実施例１と同じ条件で、印刷ライナーを得た。
【００３８】
得られた処理液、および印刷ライナーについて、下記の評価を行い、得られた結果を表１に示した。
【００３９】
「処理液の粘度」
固形分濃度２０％の処理液の粘度を以下の方法（ザーンカップ法）で測定した。
２５℃に保った処理液中に、オリフィス径４ｍｍのザーンカップＮｏ．４を沈め、沈めたカップを素早く一定の動作で引き上げ、カップ底面が液面から離れる瞬間から、オリフィスから流出する処理液の流れが途切れるまでの時間を測定する。
【００４０】
「インキ発色性」
印刷ライナーのインキ発色性について、下記の通り目視評価した。
◎：インキ発色性が優れており、印刷仕上がりがよい
○：インキ発色性がやや優れており、印刷仕上がりが若干よい
△：インキ発色性がやや劣り、印刷仕上がりが若干わるい
×：インキ発色性が劣り、印刷仕上がりがわるい
【００４１】
「塗布適性」
処理液をフレキソ印刷機、バー塗工機に適用させた場合の塗布適性を、粘度測定結果等をもとに下記の通り評価した。
○：塗布適性が優れる（粘度８〜２０秒）
△：塗布適性がやや優れる（粘度７〜２５秒）
×：塗布適性がやや劣る（粘度６秒以下）、または塗布不可能（処理液を得ることができなかった）
【００４２】
【表１】
2014122443.tif 000002
【００４３】
いずれの実施例とも、本発明で規定する水溶性多価金属塩およびカチオン性増粘剤を含有する処理液を塗布することにより、印刷におけるインキ発色性が優れ、印刷仕上がりのよい印刷ライナーが得られた。